(57)【要約】      （修正有）【課題】ＩＧＢＴ等のターンオフ振動および逆回復振動を十分に抑制する半導体装置および半導体装置の製造方法を提供する。【解決手段】半導体装置は、不純物がドープされた半導体基板と、半導体基板の表面側に設けられた表面側電極と、半導体基板の裏面側に設けられた裏面側電極とを備える。半導体基板のＦＳ領域及びドリフト領域における不純物濃度及びキャリアライフタイムの分布は、半導体基板の裏面側に配置され、不純物濃度が１以上のピークを有するピーク領域３０と、ピーク領域よりも表面側に配置され、不純物濃度が１以上のピークよりもなだらかな高濃度領域３２と、高濃度領域よりも表面側に配置され、高濃度領域よりも不純物濃度が低い低濃度領域３４とを有する。【選択図】図２Ａ
2018137454.tif 000002
【特許請求の範囲】
【請求項１】
不純物がドープされた半導体基板と、
前記半導体基板の表面側に設けられた表面側電極と、
前記半導体基板の裏面側に設けられた裏面側電極と
を備え、
前記半導体基板は、
前記半導体基板の裏面側に配置され、水素濃度が１以上のピークを有するピーク領域と、
前記ピーク領域よりも表面側に配置され、ドナー濃度の分布が前記１以上のピークよりもなだらかな高濃度領域と、
前記高濃度領域よりも表面側に配置され、前記高濃度領域よりもドナー濃度が低い低濃度領域と
を有し、
前記高濃度領域の前記水素濃度は、前記ピーク領域において最も前記高濃度領域側のピークの前記水素濃度より低く、且つ、前記ピーク領域における前記半導体基板の表面側の端部から前記半導体基板の表面側に向かって減少し続け、
前記高濃度領域は、
裏面側から表面側に向かって前記ドナー濃度が増加する増加部と、
前記増加部より表面側に配置され、裏面側から表面側に向かって前記ドナー濃度が減少する減少部と
を有する半導体装置。
【請求項２】
前記半導体基板は、ドリフト領域を有し、
前記低濃度領域は、前記ドリフト領域に含まれる
請求項１に記載の半導体装置。
【請求項３】
前記高濃度領域の深さ方向における長さは、前記ピーク領域の深さ方向における長さよりも長い
請求項１に記載の半導体装置。
【請求項４】
前記高濃度領域におけるキャリアライフタイムは、前記低濃度領域におけるキャリアライフタイムよりも長い
請求項１に記載の半導体装置。
【請求項５】
前記高濃度領域の深さ方向における長さが５μｍ以上である
請求項１に記載の半導体装置。
【請求項６】
前記高濃度領域における前記ドナー濃度の最大値は、前記低濃度領域における前記ドナー濃度の１．２倍以上である
請求項１に記載の半導体装置。
【請求項７】
前記１以上のピークのうち、最も表面側のピークのドナー濃度は５×１０１４／ｃｍ３より大きい
請求項１に記載の半導体装置。
【請求項８】
前記減少部における前記ドナー濃度の減少率の絶対値は、前記増加部における前記ドナー濃度の増加率の絶対値より大きい
請求項１に記載の半導体装置。
【請求項９】
前記半導体基板がＭＣＺ基板である
請求項１から８のいずれか一項に記載の半導体装置。
【請求項１０】
前記半導体基板における平均酸素濃度が１．０×１０１６／ｃｍ３以上、１．０×１０１８／ｃｍ３以下である
請求項１から８のいずれか一項に記載の半導体装置。
【請求項１１】
前記半導体基板は、前記半導体基板の表面から深さ方向に延伸して形成された欠陥領域を更に備える
請求項１から８のいずれか一項に記載の半導体装置。
【請求項１２】
前記欠陥領域の一部と、前記高濃度領域の一部とが深さ方向において同一の位置に形成されている
請求項１１に記載の半導体装置。
【請求項１３】
前記欠陥領域の先端は、前記ピーク領域において最も前記半導体基板の表面側に設けられた前記ピークよりも、前記半導体基板の裏面側まで延伸している
請求項１２に記載の半導体装置。
【請求項１４】
前記欠陥領域の先端が、前記ピーク領域におけるいずれかの前記ピークと深さ方向において同一の位置に形成されている
請求項１２に記載の半導体装置。
【請求項１５】
前記半導体基板は、前記半導体基板の裏面から深さ方向に延伸して形成された欠陥領域を更に備える
請求項１から８のいずれか一項に記載の半導体装置。
【請求項１６】
前記欠陥領域は、前記高濃度領域よりも前記半導体基板の表面側まで延伸している
請求項１５に記載の半導体装置。
【請求項１７】
不純物がドープされた半導体基板と、
前記半導体基板の表面側に設けられた表面側電極と、
前記半導体基板の裏面側に設けられた裏面側電極と
を備え、
前記半導体基板は、
前記半導体基板の裏面側に配置され、ドナー濃度が１以上のピークを有するピーク領域と、
前記ピーク領域よりも表面側に配置され、ドナー濃度の分布が前記１以上のピークよりもなだらかな高濃度領域と、
前記高濃度領域よりも表面側に配置され、前記高濃度領域よりもドナー濃度が低い低濃度領域と
を有し、
前記半導体基板は、トランジスタが形成されるトランジスタ領域と、ダイオードが形成されるダイオード領域とを有し、
前記ダイオード領域に、前記高濃度領域が形成されており、
前記トランジスタ領域には、前記高濃度領域が形成されていない半導体装置。
【請求項１８】
前記高濃度領域の深さ方向における長さが２０μｍ以上である
請求項１から１７のいずれか一項に記載の半導体装置。
【請求項１９】
前記ピーク領域における１以上のピークのうち最も前記高濃度領域側のピークと前記高濃度領域との境界におけるドナー濃度が、前記低濃度領域におけるドナー濃度よりも高い
請求項１から１８のいずれか一項に記載の半導体装置。
【請求項２０】
前記半導体基板の深さ方向において、前記高濃度領域は、前記ピーク領域の全体よりも長い
請求項１から１９のいずれか一項に記載の半導体装置。
【請求項２１】
半導体装置の製造方法であって、
半導体基板の裏面側からプロトンをドープする段階と、
前記半導体基板の深さ方向に延伸する欠陥領域を形成する段階と、
前記プロトンをドープする段階より後であって、且つ、前記欠陥領域を形成する段階より後に前記半導体基板をアニールする段階と
を備え、
前記アニールする段階において、前記プロトンをドープする段階における前記プロトンの飛程領域よりも奥に水素を拡散させることで、裏面側から表面側に向かってドナー濃度が増加する増加部と、前記増加部より表面側に配置され、裏面側から表面側に向かって前記ドナー濃度が減少する減少部とを有する高濃度領域を形成し、
前記半導体基板は、前記高濃度領域よりも表面側に配置され、前記高濃度領域よりもドナー濃度が低い低濃度領域を有し、
前記半導体基板の裏面側には、水素濃度が１以上のピークを有するピーク領域が配置され、
前記アニールする段階において、前記ピーク領域において最も前記高濃度領域側のピークの前記水素濃度より低い水素濃度を有し、且つ、前記水素濃度が前記ピーク領域における前記半導体基板の表面側の端部から前記半導体基板の表面側に向かって減少し続ける前記高濃度領域を形成する製造方法。
【請求項２２】
前記欠陥領域を形成する段階において、前記半導体基板に、２０ｋＧｙ以上、１５００ｋＧｙ以下の電子線を照射する
請求項２１に記載の半導体装置の製造方法。
【請求項２３】
前記欠陥領域を形成する段階において、１２００ｋＧｙ以下の電子線を照射する
請求項２２に記載の半導体装置の製造方法。
【請求項２４】
前記欠陥領域を形成する段階において、前記半導体基板の表面または裏面から、前記半導体基板の予め定められた深さに欠陥生成物質を注入することで、前記半導体基板の表面または裏面から前記欠陥生成物質の注入位置まで延伸する前記欠陥領域を形成する
請求項２１に記載の半導体装置の製造方法。
【請求項２５】
前記半導体基板は、トランジスタが形成されるトランジスタ領域と、ダイオードが形成されるダイオード領域とを有し、
前記欠陥領域を形成する段階において、前記トランジスタ領域の少なくとも一部をマスクして前記欠陥生成物質を注入する
請求項２４に記載の半導体装置の製造方法。
【請求項２６】
前記ダイオード領域に前記高濃度領域を形成し、
前記トランジスタ領域には、前記高濃度領域を形成しない
請求項２５に記載の半導体装置の製造方法。
【請求項２７】
前記プロトンのドープ量が１．０×１０１４／ｃｍ２以上である
請求項２１から２６のいずれか一項に記載の半導体装置の製造方法。
【発明の詳細な説明】
【技術分野】
【０００１】
本発明は、半導体装置および半導体装置の製造方法に関する。
【背景技術】
【０００２】
従来、半導体基板の厚み方向に電流を流す縦型の半導体装置において、半導体基板の裏面側にフィールドストップ層を設ける構成が知られている（例えば、特許文献１および２参照）。
特許文献１  特開２００９−９９７０５号公報
特許文献２  国際公開第２０１３／１００１５５号パンフレット
【発明の概要】
【発明が解決しようとする課題】
【０００３】
フィールドストップ層が浅い場合、ＩＧＢＴ等のターンオフ振動および逆回復振動を十分に抑制することが難しい。
【課題を解決するための手段】
【０００４】
本発明の第１の態様においては、半導体装置を提供する。半導体装置は、不純物がドープされた半導体基板を備えてよい。半導体装置は、半導体基板の表面側に設けられた表面側電極を備えてよい。半導体装置は、半導体基板の裏面側に設けられた裏面側電極を備えてよい。半導体基板は、半導体基板の裏面側に配置され、水素濃度が１以上のピークを有するピーク領域を有してよい。半導体基板は、ピーク領域よりも表面側に配置され、ドナー濃度の分布が１以上のピークよりもなだらかな高濃度領域を有してよい。半導体基板は、高濃度領域よりも表面側に配置され、高濃度領域よりもドナー濃度が低い低濃度領域を有してよい。高濃度領域の水素濃度は、ピーク領域において最も高濃度領域側のピークの水素濃度より低く、且つ、ピーク領域における半導体基板の表面側の端部から半導体基板の表面側に向かって減少し続けてよい。高濃度領域は、裏面側から表面側に向かってドナー濃度が増加する増加部を有してよい。高濃度領域は、増加部より表面側に配置され、裏面側から表面側に向かってドナー濃度が減少する減少部を有してよい。
【０００５】
半導体基板は、ドリフト領域を有し、低濃度領域は、ドリフト領域に含まれてよい。高濃度領域の深さ方向における長さは、ピーク領域の深さ方向における長さよりも長くてよい。
【０００６】
高濃度領域におけるキャリアライフタイムは、低濃度領域におけるキャリアライフタイムよりも長くてよい。高濃度領域の深さ方向における長さが５μｍ以上であってよい。高濃度領域における不純物濃度の最大値は、低濃度領域における不純物濃度の１．２倍以上であってよい。１以上のピークのうち、最も表面側のピークの不純物濃度は５×１０１４／ｃｍ３より大きくてよい。
【０００７】
高濃度領域は、裏面側から表面側に向かって不純物濃度が増加する増加部を有してよい。高濃度領域は、増加部より表面側に配置され、裏面側から表面側に向かって不純物濃度が減少する減少部を有してよい。減少部における不純物濃度の減少率の絶対値は、増加部における不純物濃度の増加率の絶対値より大きくてよい。
【０００８】
半導体基板がＭＣＺ基板であってよい。半導体基板における平均酸素濃度が１．０×１０１６／ｃｍ３以上、１．０×１０１８／ｃｍ３以下であってよい。
【０００９】
半導体基板は、半導体基板の表面から深さ方向に延伸して形成された欠陥領域を更に備えてよい。欠陥領域の一部と、高濃度領域の一部とが深さ方向において同一の位置に形成されていてよい。
【００１０】
欠陥領域の先端は、ピーク領域において最も半導体基板の表面側に設けられたピークよりも、半導体基板の裏面側まで延伸していてよい。欠陥領域の先端が、ピーク領域におけるいずれかのピークと深さ方向において同一の位置に形成されていてよい。
【００１１】
半導体基板は、半導体基板の裏面から深さ方向に延伸して形成された欠陥領域を更に備えてよい。欠陥領域は、高濃度領域よりも半導体基板の表面側まで延伸していてよい。
【００１２】
半導体基板は、トランジスタが形成されるトランジスタ領域と、ダイオードが形成されるダイオード領域とを有してよい。ダイオード領域に、高濃度領域が形成されていてよい。トランジスタ領域にも、高濃度領域が形成されていてよい。トランジスタ領域には、高濃度領域が形成されていなくともよい。
【００１３】
本発明の第２の態様においては、半導体装置の製造方法を提供する。製造方法は、半導体基板の裏面側からプロトンをドープする段階を備えてよい。製造方法は、半導体基板の深さ方向に延伸する欠陥領域を形成する段階を備えてよい。製造方法は、プロトンをドープする段階より後であって、且つ、欠陥領域を形成する段階より後に半導体基板をアニールする段階を備えてよい。アニールする段階において、プロトンをドープする段階におけるプロトンの飛程領域よりも奥に水素を拡散させることで裏面側から表面側に向かってドナー濃度が増加する増加部と、増加部より表面側に配置され、裏面側から表面側に向かってドナー濃度が減少する減少部とを有する高濃度領域を形成してよい。半導体基板は、高濃度領域よりも表面側に配置され、高濃度領域よりもドナー濃度が低い低濃度領域を有してよい。半導体基板の裏面側には、水素濃度が１以上のピークを有するピーク領域が配置されてよい。アニールする段階において、ピーク領域において最も高濃度領域側のピークの水素濃度より低い水素濃度を有し、且つ、水素濃度がピーク領域における半導体基板の表面側の端部から半導体基板の表面側に向かって減少し続ける高濃度領域を形成してよい。
【００１４】
欠陥領域を形成する段階において、半導体基板に、２０ｋＧｙ以上、１５００ｋＧｙ以下の電子線を照射してよい。欠陥領域を形成する段階において、１２００ｋＧｙ以下の電子線を照射してよい。
【００１５】
欠陥領域を形成する段階において、半導体基板の表面または裏面から、半導体基板の予め定められた深さに欠陥生成物質を注入することで、半導体基板の表面または裏面から欠陥生成物質の注入位置まで延伸する欠陥領域を形成してよい。
【００１６】
半導体基板は、トランジスタが形成されるトランジスタ領域と、ダイオードが形成されるダイオード領域とを有してよい。欠陥領域を形成する段階において、トランジスタ領域の少なくとも一部をマスクして欠陥生成物質を注入してよい。プロトンのドープ量が１．０×１０１４／ｃｍ２以上であってよい。
【００１７】
なお、上記の発明の概要は、本発明の特徴の全てを列挙したものではない。また、これらの特徴群のサブコンビネーションもまた、発明となりうる。
【図面の簡単な説明】
【００１８】
【図１】本発明の第１の実施形態に係る半導体装置１００の概要を示す断面図である。
【図２Ａ】ＦＳ領域２０およびドリフト領域１４の一部における不純物濃度およびキャリアライフタイムの分布例を示す図である。
【図２Ｂ】半導体装置１００におけるキャリアライフタイムの測定方法を説明する図である。
【図３】不純物濃度の他の分布例を示す図である。
【図４】不純物濃度の他の分布例を示す図である。
【図５】電子線照射を行う場合と、行わない場合の不純物濃度分布の比較例を示す図である。
【図６】電子線照射の条件を変化させた場合の、不純物濃度の分布例を示す図である。
【図７】半導体装置１００の製造方法の一例を示す図である。
【図８】半導体基板に対してヘリウムイオンを最深のプロトンよりも深く注入した例を示す図である。
【図９】半導体基板１０の表面側からヘリウムを注入して欠陥領域４６を形成する例を示す図である。
【図１０Ａ】本発明の第２の実施形態に係る半導体装置２００の概要を示す断面図である。
【図１０Ｂ】半導体装置２００の他の例を示す図である。
【図１０Ｃ】半導体装置２００の他の例を示す図である。
【図１０Ｄ】半導体装置２００の他の例を示す図である。
【図１０Ｅ】半導体装置２００の他の例を示す図である。
【図１０Ｆ】半導体装置２００の他の例を示す図である。
【図１１】ＭＣＺ基板に電子線を照射した場合と、ＦＺ基板に電子線を照射した場合の不純物濃度分布の一例を示す図である。
【発明を実施するための形態】
【００１９】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【００２０】
図１は、本発明の第１の実施形態に係る半導体装置１００の概要を示す断面図である。半導体装置１００は、半導体基板１０の表面および裏面に電極が形成され、半導体基板１０の厚み方向に電流が流れる縦型の半導体装置である。図１では、半導体装置１００の一例としてフリーホイールダイオード（ＦＷＤ）を示しているが、半導体装置１００は、ＩＧＢＴ等、ＦＳ領域２０を有する他の半導体装置であってよい。
【００２１】
半導体装置１００は、半導体基板１０、表面側電極１０２および裏面側電極１０４を備える。半導体基板１０は、シリコンまたは化合物半導体等の半導体材料で形成される。半導体基板１０には所定の濃度の不純物がドープされる。本例の半導体基板１０は、Ｎ−型の導電型を有する。
【００２２】
半導体基板１０は、表面側領域１２、ドリフト領域１４およびフィールドストップ領域（ＦＳ領域２０）を有する。ドリフト領域１４は、半導体基板１０と同一の導電型を有する。本例においてドリフト領域１４はＮ−型である。表面側領域１２は、半導体基板１０の表面側に形成され、ドリフト領域１４とは異なる導電型の不純物がドープされる。本例において表面側領域１２はＰ型である。半導体装置１００がＦＷＤの場合、表面側領域１２はアノード領域として機能する。
【００２３】
ＦＳ領域２０は、半導体基板１０の裏面側に形成される。ＦＳ領域２０は、ドリフト領域１４と同一の導電型を有し、且つ、ドリフト領域１４よりも高濃度に不純物がドープされる。本例においてＦＳ領域２０はＮ＋型である。ＦＳ領域２０と裏面側電極１０４との間には、裏面側領域が形成されてよい。半導体装置１００がＦＷＤの場合、裏面側領域はカソード領域として機能する。高濃度のＦＳ領域２０を設けることで、表面側領域１２およびドリフト領域１４の界面から延びる空乏層が、半導体基板１０の裏面側領域まで到達することを防ぐことができる。
【００２４】
表面側電極１０２は、半導体基板１０の表面側に設けられる。本例の表面側電極１０２はプレーナ形状を有するが、他の例における表面側電極１０２はトレンチ形状を有してもよい。
【００２５】
半導体装置１００がＦＷＤの場合、表面側電極１０２はアノード電極である。裏面側電極１０４は、半導体基板１０の裏面側に設けられる。半導体装置がＦＷＤの場合、裏面側電極１０４はカソード電極である。
【００２６】
図２Ａは、ＦＳ領域２０およびドリフト領域１４の一部における不純物濃度およびキャリアライフタイムの分布例を示す図である。図２Ａにおいて横軸は、半導体基板１０の裏面からの深さを示しており、縦軸のうち左軸は不純物濃度を示している。また、右軸はキャリアライフタイムを示している。なお、深さ０μｍ近傍の不純物濃度のピークは、カソード領域等の裏面側領域に対応する。裏面側領域は、半導体基板１０の裏面側から例えばリン等の不純物をドープして形成する。
【００２７】
ＦＳ領域２０は、裏面側から順番にピーク領域３０および高濃度領域３２を有する。また、ドリフト領域１４は、高濃度領域３２よりも不純物濃度の低い低濃度領域３４を有する。ドリフト領域１４の全体が低濃度領域３４であってよい。ピーク領域３０は、例えば半導体基板１０の中央よりも裏面側に配置される。ピーク領域３０は、半導体基板１０の裏面側からの距離が３０μｍ以下の所定の範囲に形成されてよく、２０μｍ以下の所定の範囲に形成されてよく、１０μｍ以下の所定の範囲に形成されてもよい。
【００２８】
ピーク領域３０における不純物濃度の分布は、１以上のピーク４０を有する。ピーク４０は、半導体基板１０の裏面側から、プロトン等の質量の小さい不純物をドープすることで形成する。プロトン等の軽い不純物を用いることで、ピーク４０の位置を精度よく制御することができきる。当該不純物は、リンおよびセレンよりも質量の軽い物質であることが好ましい。
【００２９】
高濃度領域３２は、ピーク領域３０よりも表面側に配置される。高濃度領域３２の不純物濃度は、半導体基板１０の不純物濃度（本例ではドリフト領域１４の不純物濃度）よりも高く、且つ、半導体基板１０の深さ方向においてピーク領域３０（本例ではピーク４０）よりもなだらかに変化する。高濃度領域３２における不純物濃度の最大値は、低濃度領域３４における不純物濃度の１．２倍以上であってよく、１．５倍以上であってよく、２倍以上であってもよい。また、高濃度領域３２における不純物濃度の平均値も、低濃度領域３４における不純物濃度の１．１倍以上であってよく、１．２倍以上であってもよい。上述した低濃度領域３４における不純物濃度は、低濃度領域３４における平均不純物濃度であってよい。
【００３０】
また、高濃度領域３２の不純物濃度分布の深さに対する傾きの最大値は、ピーク４０における不純物濃度分布の傾きの平均値より小さくてよい。また、高濃度領域３２の不純物濃度の最大値は、ピーク領域３０に含まれるそれぞれのピーク４０の最大値よりも小さい。また、高濃度領域３２の不純物濃度の最大値は、ピーク領域３０における不純物濃度の最小値より小さくてもよい。
【００３１】
また、高濃度領域３２は、１つのピーク４０よりも深さ方向において長くてよい。また、高濃度領域３２は、ピーク領域３０全体よりも深さ方向において長くてもよい。なお高濃度領域３２とピーク領域３０との境界は、ピーク４０の後に不純物濃度が最初に極小値を示す点であってよい。また、高濃度領域３２とピーク領域３０との境界は、ピーク４０の後に、不純物濃度の深さ方向に対する変化量が所定値以下になる点であってよい。例えばピーク４０よりも表面側において、深さ方向における距離１μｍに対して、不純物濃度の変化が２０％以下となる点を高濃度領域３２の裏面側の境界としてもよい。また高濃度領域３２と低濃度領域３４との境界は、不純物濃度がドリフト領域１４の平均不純物濃度になる点であってよい。
【００３２】
ピーク領域３０が複数のピーク４０を有する場合、高濃度領域３２は、いずれのピーク４０の幅よりも長い。ピーク４０の幅は、不純物濃度の２つの極小値間の幅を指す。また、ピーク領域３０が複数のピーク４０を有する場合も、高濃度領域３２はピーク領域３０全体よりも長くてよい。
【００３３】
低濃度領域３４は、高濃度領域３２よりも表面側に配置される。低濃度領域３４の不純物濃度は、高濃度領域３２の不純物濃度よりも低い。低濃度領域３４における不純物濃度は、半導体基板１０の不純物濃度と同一であってよい。
【００３４】
高濃度領域３２は、ピーク４０を生成すべくプロトン等の不純物を所定の条件でドープした後または前に、半導体基板１０に深さ方向に延伸する欠陥領域を形成し、プロトンドープおよび欠陥領域の形成後に熱処理することで形成される。欠陥領域は、半導体基板１０の他の領域よりも結晶欠陥の密度が高い。欠陥領域は、高濃度領域３２を形成すべき領域の少なくとも一部に形成される。欠陥領域は、高濃度領域３２を形成すべき領域と同一の領域に形成されてよく、高濃度領域３２を形成すべき領域よりも広い領域に形成されてもよい。欠陥領域においては、結晶欠陥が比較的多く存在するので、プロトン等の不純物が深い位置まで拡散しやすくなる。
【００３５】
一例として欠陥領域は、半導体基板１０に所定の条件で電子線を照射することで形成できる。半導体基板１０に所定の条件で電子線を照射することで、ピーク領域３０よりも表面側の領域に結晶欠陥が形成される。その後に熱処理することで、ピーク領域３０にドープされたプロトン等の不純物が表面側に拡散する。
【００３６】
このような処理により、ピーク領域３０よりもなだらかな高濃度領域３２を形成することができる。従って、逆回復時のｄｖ／ｄｔおよびサージ電圧を抑えることができる。これにより、スイッチング時の電圧および電流波形を滑らかにすることができる。
【００３７】
高濃度領域３２は、深さ方向における長さが５μｍ以上であってよい。高濃度領域３２の長さは、ピーク領域３０との境界から、低濃度領域３４との境界までの長さを指す。また、高濃度領域３２の長さは１０μｍ以上であってよく、２０μｍ以上であってよく、３０μｍ以上であってもよい。高濃度領域３２の長さは、プロトン等の不純物のドープ量、欠陥領域が形成される範囲、欠陥領域における結晶欠陥の密度等によって制御することができる。電子線を照射して欠陥領域を形成する場合、高濃度領域３２の長さは、電子線の照射量、電子線照射後の熱処理の温度または時間等によって制御することができる。
【００３８】
また、電子線等により形成された欠陥領域における結晶欠陥がプロトン等の不純物の拡散により回復するので、半導体基板の表面側のキャリアライフタイムを短くして、裏面側のキャリアライフタイムを長くすることができる。具体的には、プロトンの注入により水素が半導体基板１０の飛程領域に導入される。導入された水素は、さらに熱処理により飛程領域から半導体基板１０の奥（この場合おもて面側）に拡散する。このように導入された水素は、電子線照射等により形成された点欠陥に起因するダングリングボンドを終端することができる。これにより、点欠陥濃度が減少し、キャリアのライフタイムが増加する。このため、逆回復時のピーク電流Ｉｒｐおよびｄｖ／ｄｔを同時に低減することができる。
【００３９】
本例では、高濃度領域３２におけるキャリアライフタイムは、低濃度領域３４におけるキャリアライフタイムよりも長い。キャリアライフタイムの分布は、高濃度領域３２および低濃度領域３４の境界において長ライフタイムから短ライフタイムに遷移するエッジを有する。なお、高濃度領域３２におけるキャリアライフタイムはほぼ一定であり、低濃度領域３４におけるキャリアライフタイムは、表面側に向かって徐々に減少してよい。
【００４０】
ピーク領域３０および高濃度領域３２は、プロトンの注入または電子線照射等により導入された空孔（Ｖ）、半導体基板１０の作製時に混入するかまたは素子形成プロセス中に導入した酸素（Ｏ）、および注入された水素（Ｈ）による空孔‐酸素−水素欠陥（ＶＯＨ欠陥）によるドナーが形成された領域と考えられる。ＶＯＨ欠陥によるドナーは、導入した水素の注入量もしくは水素の濃度に対して、０．１％〜１０％の範囲の割合でドナー化したドナー化率を有している。ピーク領域３０は、水素濃度分布にドナー化率を掛けた濃度分布が、半導体基板１０のリン濃度よりも十分高いために、注入した水素の濃度分布を反映したＶＯＨ欠陥のドナー濃度分布（ネットドーピング濃度分布）を示す。
【００４１】
一方、高濃度領域３２は、注入したプロトンの飛程Ｒｐよりも深い領域であるので、水素が飛程Ｒｐから半導体基板１０の奥側（この場合はおもて面側）に拡散した領域である。この場合、拡散した水素濃度分布にドナー化率を掛けた値は、半導体基板１０のリン濃度よりも小さい。一方、電子線照射等により、プロトンの飛程Ｒｐよりも深い所定の領域において点欠陥濃度が概ね一様に分布している。そのため、拡散した水素濃度が、空孔および酸素と結合し、ＶＯＨ欠陥を形成する。このＶＯＨ欠陥としてのドナー濃度が、半導体基板１０のリン濃度を上回ると、高濃度領域３２が形成できる。このとき、おおむね一様な空孔濃度の分布に、酸素と、拡散された少量の水素とが結合するため、ＶＯＨ欠陥の濃度分布もおおむね一様になる。すなわち、高濃度領域３２のドナー濃度分布は、空孔の濃度分布が支配的となる。
【００４２】
なお、図２Ａに示すように、高濃度領域３２における不純物濃度分布は、低濃度領域３４との境界付近において、裏面側から表面側に向かって不純物濃度が増加する増加部４２と、増加部４２より表面側に配置され、裏面側から表面側に向かって不純物濃度が減少する減少部４４とを有する。
【００４３】
高濃度領域３２は、ピーク領域３０にドープされたプロトン等の不純物が拡散するので、ピーク領域３０における不純物濃度分布に対応した不純物濃度分布になる。本例では、ピーク４０の位置にドープされたプロトン等の不純物が拡散した結果、高濃度領域３２の端部において増加部４２および減少部４４が現れる。また、プロトン等の不純物が拡散する過程で不純物濃度の分布が平均化されるので、高濃度領域３２の不純物濃度の分布は、ピーク領域３０における不純物濃度の分布よりもなだらかになる。
【００４４】
本例では、増加部４２および減少部４４の形状はピーク４０の形状に依存するので、減少部４４における不純物濃度の減少率の絶対値は、増加部４２における不純物濃度の増加率の絶対値より大きい。つまり、減少部４４は、増加部４２よりも不純物濃度が急峻に変化する。ピーク４０と、増加部４２および減少部４４の境界との距離は、１０μｍ以上あってよく、２０μｍ以上あってよく、３０μｍ以上あってもよい。本例では、ピーク４０の位置は半導体基板１０の裏面から７μｍ程度の位置であり、増加部４２および減少部４４の境界の位置は半導体基板１０の裏面から４０μｍ程度の位置である。
【００４５】
図２Ｂは、半導体装置１００におけるキャリアライフタイムの測定方法を説明する図である。本例では、欠陥領域を電子線照射により形成している。図２Ｂは、半導体装置１００における逆バイアス電圧とリーク電流との関係を示す。低濃度領域３４には電子線照射により結晶欠陥が形成され、また、プロトン等の不純物によっても欠陥が消滅していない。このため、逆バイアスを０Ｖから上昇させていくと、徐々にリーク電流が増加する。
【００４６】
一方、高濃度領域３２は、プロトン等の不純物の拡散により、欠陥のダングリングボンドが水素に終端されて、低濃度領域３４よりも結晶欠陥が低減している。このため、低濃度領域３４および高濃度領域３２の境界位置に対応する所定の電圧Ｖｏよりも逆バイアスを増加させても、リーク電流を増加しなくなる。ただし、非常に大きい逆バイアスを印加すると、アバランシェ降伏によりリーク電流は急激に増大する。
【００４７】
上述したように、リーク電流が変化しなくなる逆バイアス電圧Ｖｏを計測することで、高濃度領域３２および低濃度領域３４の境界位置を推定することができる。なお、電圧Ｖｏと、境界位置ｘ０との関係は、下式で与えられる。
【数１】
2018137454.tif 000003
【００４８】
図３は、不純物濃度の他の分布例を示す図である。本例では、ピーク領域３０にドープする不純物としてプロトンを用い、欠陥領域の形成に電子線照射を用いた。また本例では、プロトンの４種類のドープ量毎の不純物濃度の分布２３−１、２３−２、２３−３および２３−４を示している。
【００４９】
それぞれの分布例においては、プロトンを加速する加速電圧を５５０ｋｅＶ、プロトンドープ後のアニール温度を３７０℃、アニール時間を５時間、電子線照射量を８００ｋＧｙ、電子線照射後のアニール温度を３６０℃、アニール時間を１時間とした。また、プロトンのドープ量は、分布２３−１が１．０×１０１５／ｃｍ２、分布２３−２が３．０×１０１４／ｃｍ２、分布２３−３が１．０×１０１４／ｃｍ２、分布２３−４が１．０×１０１３／ｃｍ２である。
【００５０】
図３に示すように、プロトンのドープ量を多くするほど、ピーク領域３０よりも表面側の高濃度領域３２が長くなることがわかる。なお、プロトンのドープ量が１．０×１０１３／ｃｍ２と比較的に少ない分布２３−４では、高濃度領域３２が現れない。このため、プロトンのドープ量は、１．０×１０１４／ｃｍ２以上とすることが好ましい。また、プロトンのドープ量が１．０×１０１４／ｃｍ２以上であれば、高濃度領域３２の不純物濃度の大きさはほぼ変わらない。このことからも、プロトンのドープ量は、１．０×１０１４／ｃｍ２以上とすることが好ましい。
【００５１】
また、分布２３−１および分布２３−２から理解されるように、プロトンのドープ量を３．０×１０１４／ｃｍ２から１．０×１０１５／ｃｍ２に変化させた場合に、高濃度領域３２が効率よく広がっている。このため、プロトンのドープ量は、３．０×１０１４／ｃｍ２より大きくてよく、１．０×１０１５／ｃｍ２以上であってもよい。
【００５２】
図４は、不純物濃度の他の分布例を示す図である。本例では、ピーク領域３０に複数のピーク４０を設けている。一例として、ピーク領域３０の裏面側から順番に、ピーク４０−１、４０−２、４０−３、４０−４を設けている。
【００５３】
複数のピーク４０において最も表面側のピーク４０は、当該ピーク４０の一つ裏面側のピーク４０よりも不純物濃度が高くてよい。本例では、ピーク４０−４は、ピーク４０−３よりも不純物濃度が高い。なおピーク４０−１は、他のいずれのピーク４０よりも不純物濃度が高い。また、ピーク４０−２は、ピーク４０−３よりも不純物濃度が高い。このような構成により、高濃度領域３２の深い位置まで、不純物濃度を高くすることができる。
【００５４】
最も表面側のピーク４０の不純物濃度は、５×１０１４／ｃｍ３より大きくてよい。また、最も表面側のピーク４０の不純物濃度は、１．２×１０１５／ｃｍ３より大きくてよく、１．４×１０１５／ｃｍ３より大きくてもよい。
【００５５】
本例においても、高濃度領域３２の不純物濃度分布は、増加部４２および減少部４４を有する。ただし、ピーク領域３０が複数のピーク４０を有するので、高濃度領域３２の深さ方向におけるプロトンの拡散も均一化される。このため、増加部４２および減少部４４の境界は、高濃度領域３２の中央近傍に配置される。本例では、高濃度領域３２の長さは４３μｍ程度であり、増加部４２および減少部４４の境界は、高濃度領域３２の両端からそれぞれ２１μｍ〜２２μｍ程度の深さに配置される。
【００５６】
なお本例では、ピーク４０−１に対応するプロトンのドープ量を３．０×１０１４／ｃｍ２、加速電圧を４００ｋｅＶとし、ピーク４０−２に対応するプロトンのドープ量を１．０×１０１３／ｃｍ２、加速電圧を８２０ｋｅＶとし、ピーク４０−３に対応するプロトンのドープ量を７．０×１０１２／ｃｍ２、加速電圧を１１１０ｋｅＶとし、ピーク４０−４に対応するプロトンのドープ量を１．０×１０１３／ｃｍ２、加速電圧を１４５０ｋｅＶとした。また、プロトンドープ後のアニール温度を３７０℃、アニール時間を５時間、電子線照射量を１６０ｋＧｙ、電子線照射後のアニール温度を３６０℃、アニール時間を１時間とした。
【００５７】
図５は、電子線照射を行う場合と、行わない場合の不純物濃度分布の比較例を示す図である。分布２１は、図４に示した分布と同一条件における分布である。分布１１０は、プロトンをドープしてアニールした後に電子線照射を行わない場合の分布である。分布１１０は、電子線照射を行わないことの他は、分布２１と同一条件である。分布１１２は、電子線照射を行う代わりに、半導体基板１０の裏面からヘリウムをドープした場合の分布である。分布１１２は、電子線照射の代わりにヘリウムをドープしたことの他は、分布２１と同一条件である。なおヘリウムは、半導体基板１０の裏面からみて最も浅いピーク４０よりもさらに浅い位置に、半導体基板１０の裏面から注入した。一例としてヘリウムは、７００ｋｅＶ、２．４×１０１２／ｃｍ２の条件でドープした。
【００５８】
図５に示すように、電子線照射を行わない分布１１０および電子線照射の代わりにヘリウムドープを行った分布１１２では、高濃度領域３２が形成されない。これに対して、電子線照射の後にアニールした分布２１では、高濃度領域３２が形成される。このように所定の条件で電子線照射およびアニールすることで、高濃度領域３２が形成できることがわかる。なお、分布２１における高濃度領域３２の不純物濃度の最大値は１．４×１０１４／ｃｍ３である。また、低濃度領域３４の不純物濃度の平均値は１．０×１０１４／ｃｍ３である。
【００５９】
図６は、電子線照射の条件を変化させた場合の、不純物濃度の分布例を示す図である。分布２３−２は、図３に示した分布２３−２と同一である。分布２３−５は、電子線照射量を８００ｋＧｙに変化させた例、分布２３−６は電子線照射量を１２００ｋＧｙに変化させた例である。分布２３−５および分布２３−６の電子線照射量以外の条件は、分布２３−２と同一である。
【００６０】
図６に示すように、電子線照射量が大きくなると高濃度領域３２が短くなる。５μｍ以上の長さの高濃度領域３２を形成するためには、電子線照射量は１５００ｋＧｙ以下であることが好ましい。電子線照射量は、１２００ｋＧｙ以下であってよく、８００ｋＧｙ以下であってもよい。なお、キャリアライフタイムを制御するために、電子線照射量は２０ｋＧｙ以上であることが好ましい。電子線照射量は、プロトンの加速電圧に応じて調整してもよい。
【００６１】
図７は、半導体装置１００の製造方法の一例を示す図である。まずベース基板を準備して、ベース基板の表面側に、表面側領域１２および表面側電極１０２等の表面構造を形成する（Ｓ３００）。次に、耐圧に応じた基板厚となるように、ベース基板の裏面側を研削して半導体基板１０を形成する（Ｓ３０２）。
【００６２】
次に、半導体基板１０の裏面側からリン等の不純物を浅くドープして、カソード領域を形成する（Ｓ３０４）。不純物をドープした後、レーザー等によりカソード領域をアニールする（Ｓ３０６）。
【００６３】
次に、半導体基板１０の裏面側からプロトンを、カソード領域よりも深い位置にドープする（Ｓ３０８）。Ｓ３０８においては、１以上の深さ位置に、プロトンをドープしてよい。プロトンをドープした後、所定の条件で半導体基板１０をアニールする（Ｓ３１０）。これにより１以上のピーク４０を有するピーク領域３０が形成される。なお、Ｓ３１２およびＳ３１４は、Ｓ３０６とＳ３０８の間に行ってもよい。つまり、電子線照射は、プロトン注入の後でよく、前であってもよい。
【００６４】
次に、半導体基板１０に深さ方向に延伸する欠陥領域を形成する（Ｓ３１２）。Ｓ３１２においては、上述したように電子線を照射することで欠陥領域を形成してよい。この場合、半導体基板１０の深さ方向における全体に欠陥領域が延伸して形成される。電子線は半導体基板１０の裏面側から照射してよく、表面側から照射してもよい。欠陥領域を形成した後、所定の条件で半導体基板１０をアニールする（Ｓ３１４）。これにより、高濃度領域３２が形成される。
【００６５】
そして、半導体基板１０の裏面側に裏面側電極１０４を形成する。これにより半導体装置１００が製造できる。なお、Ｓ３０４およびＳ３０６の間に、フローティング領域を形成するステップを更に備えてよい。当該ステップでは、半導体基板１０の裏面側に所定のマスクパターンを形成して、マスクパターンで覆われない領域にボロン等の不純物をドープしてよい。
【００６６】
また、Ｓ３１０およびＳ３１２の間に、半導体基板１０の裏面側からヘリウムをドープするステップを更に備えてもよい。当該ステップでは、ピーク領域３０内の所定の深さ位置にヘリウムをドープして、キャリアライフタイムを調節する。
【００６７】
このような方法により、半導体基板１０の深い位置まで高濃度領域３２を形成することができる。また、比較的に濃度が均一な高濃度領域３２を形成することができる。プロトン等の質量の小さい不純物を高電圧で加速することで半導体基板１０の深い位置に高濃度の不純物領域を形成することも考えられるが、この場合、高価な装置が必要となる。これに対して本例の製造方法であれば、プロトンは比較的に浅い位置にドープすればよいので、簡易な装置で実現することができる。
【００６８】
以上の例においては半導体基板１０に電子線を照射することで、欠陥領域を形成した。ただし、欠陥領域の形成は、電子線照射以外の方法で行ってもよい。例えば、半導体基板１０に欠陥生成物質を注入することで、欠陥領域を形成できる。結晶生成物質は、当該物質が半導体基板１０を通過した領域に結晶欠陥を生成できる物質である。一例として結晶生成物質は、ヘリウムである。
【００６９】
また、以上の例では半導体基板１０の裏面側からドープするヘリウムは、半導体基板１０の裏面から最も浅いピーク位置に注入したプロトンの飛程よりもさらに浅い飛程で、半導体基板１０の裏面から注入した。一方で、ヘリウムイオンを、半導体基板１０の裏面から最も深いピーク位置に注入したプロトンの飛程よりもさらに深く注入してもよい。半導体基板１０の裏面から注入されたヘリウムイオンが通過した領域には結晶欠陥が形成される。このため、半導体基板１０の裏面から延伸する欠陥領域を形成できる。
【００７０】
図８は、半導体基板１０の裏面側から、ヘリウムイオンを最深のプロトンよりも深く注入した例を示す図である。図８（ａ）は、注入面（本例では半導体基板１０の裏面）からの深さに対するプロトン（水素）の濃度分布および結晶欠陥の密度分布を示した分布図である。プロトンは、複数のピーク位置に注入してよい。プロトンは、それぞれのピーク位置毎に複数回にわけて注入される。
【００７１】
図８（ａ）ではプロトンのピーク注入回数は３回であり、それぞれの注入における水素濃度分布を分けて記載している。また、一つの注入位置にヘリウムを注入している。また、図示しないが、ヘリウムを複数回、異なる位置に注入してもよい。
【００７２】
図８（ａ）に示すように、ヘリウムが通過することにより、半導体基板１０の裏面から延伸する欠陥領域４６が形成される。なお、欠陥領域４６における欠陥密度分布は、ヘリウムの注入位置近傍においてピークを有する。欠陥領域４６はプロトンが拡散しやすいので、プロトンおよびヘリウムを注入した後に半導体基板１０をアニールすることで、プロトンを半導体基板１０の表面側に拡散させることができる。
【００７３】
図８（ｂ）は、図８（ａ）に対応した空孔関連欠陥の密度分布（左軸）と、キャリアライフタイムの分布（右軸）を示した分布図である。図８（ｂ）は、アニール後における各分布を示している。空孔関連欠陥密度とは、空孔（Ｖ）、複空孔（ＶＶ）等の合計の密度分布である。ヘリウムイオンの注入により、ヘリウムの飛程付近に最も空孔関連欠陥が高密度に分布する。
【００７４】
一方、ヘリウムよりも浅い位置に最深のプロトン（水素イオン）を注入し熱処理をすると、最深のプロトンの飛程よりもさらに深い位置まで水素が拡散する。この拡散した水素により、ヘリウム注入による空孔関連欠陥で生じたダングリングボンドを、水素が終端する。そのため、最深のプロトンの飛程よりも深い位置から、プロトン注入面までの領域の空孔関連欠陥密度は減少する。また、空孔関連欠陥密度の減少に対応して、キャリアのライフタイムが、ヘリウムを注入していない領域の値にほぼ回復する。
【００７５】
図８（ｃ）は、図８（ａ），図８（ｂ）に対応した、ドナー濃度分布である。最深のプロトンの飛程よりも深い領域に、水素終端に対応してＶＯＨ欠陥が形成できることにより、半導体基板１０のリン濃度よりも高濃度の高濃度領域３２を形成することができる。さらに、水素濃度が十分高いプロトン飛程領域では、プロトンの濃度分布に対応したピークが形成される。
【００７６】
このように、ヘリウムによる空孔関連欠陥を、最深のプロトン飛程よりも深い位置に形成すると、電子線照射による点欠陥の形成と同様に、高濃度領域３２を形成することができる。
【００７７】
ヘリウムの注入位置は、高濃度領域３２を形成すべき領域の端部位置と一致してよい。また、ヘリウムの注入位置は、高濃度領域３２を形成すべき領域の端部よりも半導体基板１０の表面側であってよい。この場合、アニール後の半導体基板において、欠陥領域４６が、高濃度領域３２よりも半導体基板１０の表面側まで延伸する。これにより、図８（ｂ）に示すように、高濃度領域３２よりも半導体基板１０の表面側の領域において結晶欠陥が多く残存する。これにより、当該領域におけるキャリアライフタイムを調節できる。
【００７８】
欠陥領域４６は、半導体基板１０の深さ方向における中心よりも、半導体基板１０の表面側まで延伸していてよい。また、欠陥領域４６は、半導体基板１０の裏面からみて最も深い位置の不純物濃度のピーク４０よりも４０μｍ以上、半導体基板１０の表面側に延伸してよい。
【００７９】
図９は、半導体基板１０の表面側からヘリウムを注入して欠陥領域４６を形成する例を示す図である。この場合、半導体基板１０には、半導体基板１０の表面から深さ方向に延伸して形成された欠陥領域４６が形成される。図９においては、ヘリウムの注入位置が異なる３種類の欠陥領域４６を示している。
【００８０】
欠陥領域４６−１は、半導体基板１０の裏面側における先端が、高濃度領域３２内に形成されている。つまり、欠陥領域４６−１の一部は、高濃度領域３２の一部と、深さ方向において同一の位置に形成される。欠陥領域４６−１が形成された領域は、プロトンの拡散が促進される。このため、欠陥領域４６−１を、高濃度領域３２が形成されるべき領域の少なくとも一部に形成することで、高濃度領域３２をより広い範囲に形成することができる。
【００８１】
なお図９においては、プロトンを拡散させる前の結晶欠陥の密度を点線で示している。プロトンを拡散させる前においては、ヘリウムの注入位置近傍で結晶欠陥密度のピークが存在する。しかし、熱処理によってプロトンを拡散させることで、結晶欠陥が終端される。これにより、結晶欠陥密度のピークをなだらかにして、漏れ電流を抑制することができる。
【００８２】
また、欠陥領域４６−３のように、ピーク領域３０において最も半導体基板１０の表面側に設けられたピーク４０よりも、欠陥領域４６の先端が半導体基板１０の裏面側まで延伸していてもよい。これにより、高濃度領域３２を形成すべき領域の全体に渡って欠陥領域４６を形成できるので、高濃度領域３２を容易に形成できる。
【００８３】
また、欠陥領域４６−２のように、欠陥領域４６の先端が、ピーク領域３０におけるいずれかのピーク４０と深さ方向において同一の位置に形成されていてもよい。この場合、ヘリウムの注入位置近傍における結晶欠陥密度のピークを、よりなだらかにすることができる。このため、漏れ電流を更に抑制することができる。
【００８４】
図１０Ａは、本発明の第２の実施形態に係る半導体装置２００の概要を示す断面図である。半導体装置２００における半導体基板１０は、ＩＧＢＴ等のトランジスタが形成されるトランジスタ領域５０と、ＦＷＤ等のダイオードが形成されるダイオード領域７０とを有する。本例においてトランジスタ領域５０およびダイオード領域７０は隣接している。
【００８５】
トランジスタ領域５０には、半導体基板１０の表面側から、Ｎ＋型のエミッタ領域５８、ベース領域として機能するＰ型の表面側領域１２、Ｎ−型のドリフト領域１４、ＦＳ領域２０、および、Ｐ＋型のコレクタ領域５２が設けられる。また、表面側領域１２とドリフト領域１４との間には、ＩＥ効果を向上させるためのＮ＋型の蓄積領域６２が設けられてもよい。
【００８６】
トランジスタ領域５０には、半導体基板１０の表面からドリフト領域１４まで達する複数のゲートトレンチ５４と、複数のエミッタトレンチ５６とが設けられる。ゲートトレンチ５４の内部には、ゲート電圧が印加されるゲート電極Ｇが形成されている。エミッタトレンチ５６の内部には、エミッタ電極として機能する表面側電極１０２と電気的に接続されるエミッタ電極Ｅが形成されている。
【００８７】
ゲート電極Ｇおよびエミッタ電極Ｅと、表面側電極１０２との間には絶縁膜６８が形成される。ただし、絶縁膜６８の一部の領域には、エミッタ電極Ｅと表面側電極１０２とを接続する貫通孔が形成される。
【００８８】
ダイオード領域７０には、半導体基板１０の表面側から、ベース領域として機能するＰ型の表面側領域１２、Ｎ−型のドリフト領域１４、ＦＳ領域２０、および、Ｎ＋型のカソード領域６４が設けられる。ダイオード領域７０にも、蓄積領域６２が形成されてよい。トランジスタ領域５０およびダイオード領域７０のＦＳ領域２０には、複数のピーク４０を有するピーク領域が形成される。ダイオード領域７０には、半導体基板１０の表面からドリフト領域１４まで達する複数のエミッタトレンチ５６が設けられる。また、半導体基板１０の裏面には、コレクタ領域５２およびカソード領域６４と接触する裏面側電極１０４が形成されている。
【００８９】
本例の半導体装置２００は、欠陥領域を形成するために、半導体基板１０全体に電子線を照射している。これにより、トランジスタ領域５０およびダイオード領域７０に高濃度領域３２が形成される。
【００９０】
図１０Ｂは、半導体装置２００の他の例を示す図である。図１０Ｂにおいては、半導体基板１０のみを示している。本例の半導体装置２００は、欠陥領域を形成するために、半導体基板１０の裏面側からヘリウムイオンを注入している。他の構造は、図１０Ａに示した半導体装置２００と同様である。なお、本例ではトランジスタ領域５０およびダイオード領域７０の全体にヘリウムイオンを注入している。ヘリウムイオンの注入位置７２は、高濃度領域３２を形成すべき領域よりも、半導体基板１０の表面側である。
【００９１】
ヘリウムイオンを半導体基板１０の裏面側から注入することで、半導体基板１０の裏面から注入位置７２までの間に、欠陥領域４６が形成される。欠陥領域４６を形成し、且つ、ピーク領域３０にプロトンを注入した後に、半導体基板１０をアニールする。これにより、トランジスタ領域５０およびダイオード領域７０に高濃度領域３２が形成される。
【００９２】
図１０Ｃは、半導体装置２００の他の例を示す図である。図１０Ｃにおいては、半導体基板１０のみを示している。本例の半導体装置２００は、欠陥領域を形成するために、半導体基板１０の裏面側からヘリウムイオンを注入している。他の構造は、図１０Ａに示した半導体装置２００と同様である。なお、本例ではダイオード領域７０にヘリウムイオンを注入し、トランジスタ領域５０にはヘリウムイオンを注入していない。一例として、ヘリウムイオンを注入する段階において、トランジスタ領域５０をマスクするメタルマスク７４を用いる。ヘリウムイオンの注入位置７２は、高濃度領域３２を形成すべき領域よりも、半導体基板１０の表面側である。
【００９３】
ヘリウムイオンを半導体基板１０の裏面側から注入することで、半導体基板１０の裏面から注入位置７２までの間に、欠陥領域４６が形成される。欠陥領域４６を形成し、且つ、ピーク領域３０にプロトンを注入した後に、半導体基板１０をアニールする。これにより、ダイオード領域７０に高濃度領域３２が形成され、トランジスタ領域５０には高濃度領域３２が形成されない。
【００９４】
図１０Ｄは、半導体装置２００の他の例を示す図である。図１０Ｄにおいては、半導体基板１０のみを示している。本例の半導体装置２００は、欠陥領域を形成するために、半導体基板１０の表面側からヘリウムイオンを注入している。他の構造は、図１０Ａに示した半導体装置２００と同様である。なお、本例ではトランジスタ領域５０およびダイオード領域７０の全体にヘリウムイオンを注入している。ヘリウムイオンの注入位置７２は、例えばピーク領域３０のいずれかの位置である。
【００９５】
ヘリウムイオンを半導体基板１０の表面側から注入することで、半導体基板１０の表面から注入位置７２までの間に、欠陥領域４６が形成される。欠陥領域４６を形成し、且つ、ピーク領域３０にプロトンを注入した後に、半導体基板１０をアニールする。これにより、トランジスタ領域５０およびダイオード領域７０に高濃度領域３２が形成される。
【００９６】
図１０Ｅは、半導体装置２００の他の例を示す図である。図１０Ｅにおいては、半導体基板１０のみを示している。本例の半導体装置２００は、欠陥領域を形成するために、半導体基板１０の表面側からヘリウムイオンを注入している。他の構造は、図１０Ａに示した半導体装置２００と同様である。なお、本例ではダイオード領域７０にヘリウムイオンを注入し、トランジスタ領域５０にはヘリウムイオンを注入していない。一例として、ヘリウムイオンを注入する段階において、トランジスタ領域５０をマスクするメタルマスク７４を用いる。ヘリウムイオンの注入位置７２は、例えばピーク領域３０のいずれかの位置である。
【００９７】
ヘリウムイオンを半導体基板１０の表面側から注入することで、半導体基板１０の表面から注入位置７２までの間に、欠陥領域４６が形成される。欠陥領域４６を形成し、且つ、ピーク領域３０にプロトンを注入した後に、半導体基板１０をアニールする。これにより、ダイオード領域７０に高濃度領域３２が形成され、トランジスタ領域５０には高濃度領域３２が形成されない。
【００９８】
図１０Ｆは、半導体装置２００の他の例を示す図である。図１０Ｆにおいては、半導体基板１０のみを示している。本例の半導体装置２００は、欠陥領域を形成するために、半導体基板１０の裏面側からヘリウムイオンを注入している。他の構造は、図１０Ａに示した半導体装置２００と同様である。なお、本例ではダイオード領域７０と、ダイオード領域７０に隣接するトランジスタ領域５０の一部領域にヘリウムイオンを注入し、ダイオード領域７０から離れたトランジスタ領域５０の一部領域にはヘリウムイオンを注入していない。一例として、ヘリウムイオンを注入する段階において、トランジスタ領域５０をマスクするメタルマスク７４を用いる。ヘリウムイオンの注入位置７２は、高濃度領域３２を形成すべき領域よりも、半導体基板１０の表面側である。
【００９９】
ヘリウムイオンを半導体基板１０の裏面側から注入することで、半導体基板１０の裏面から注入位置７２までの間に、欠陥領域４６が形成される。欠陥領域４６を形成し、且つ、ピーク領域３０にプロトンを注入した後に、半導体基板１０をアニールする。これにより、ダイオード領域７０と、トランジスタ領域５０の一部領域に高濃度領域３２が形成され、トランジスタ領域５０の残りの領域には高濃度領域３２が形成されない。なお、図１０Ｅに示した半導体装置２００においても、トランジスタ領域５０の一部領域に高濃度領域３２を形成してよい。
【０１００】
また、図１から図１０Ｆにおいて説明した半導体基板１０は、ＭＣＺ（Ｍａｇｎｅｔｉｃ  Ｆｉｅｌｄ  Ａｐｐｌｉｅｄ）基板であってよい。ＭＣＺ基板は、ＦＺ基板よりも酸素濃度が高い。酸素濃度が高いと、電子線を照射した半導体基板１０においてＶＯ欠陥が相対的に多くなり、ＶＶ欠陥が相対的に少なくなる。ＶＯ欠陥は水素で終端されやすいので、プロトンを容易に拡散させることができ、深い位置まで高濃度領域３２を形成することができる。
【０１０１】
また、プロトンを拡散させると、ＶＯ欠陥はプロトンにより終端されて、ＶＯＨ欠陥となる。このため、プロトンを拡散させたＭＣＺ基板においては、ＶＶ欠陥に比べてＶＯＨ欠陥が多くなる。ＶＯＨ欠陥は、ＶＶ欠陥に比べて準位が浅く、漏れ電流に寄与しにくい。このため、ＭＣＺ基板においてプロトンを拡散させると、漏れ電流を低減することができる。
【０１０２】
図１１は、ＭＣＺ基板に電子線を照射した場合と、ＦＺ基板に電子線を照射した場合の不純物濃度分布の一例を示す図である。本例では、図４に示した例と同様に、プロトンを４段の深さに注入した。ＭＣＺ基板を用いた例と、ＦＺ基板を用いた例では、基板の比抵抗は同一である。また、プロトンの注入条件、電子線の照射条件等、基板材料以外の条件は同一とした。
【０１０３】
図１１に示すように、ＭＣＺ基板を用いることで、プロトンのピーク４０よりも表面側における不純物濃度が高くなる。このため、高濃度領域を容易に形成できる。また、ＭＣＺ基板を用いた半導体装置１００は、ＦＺ基板を用いた装置と比較して、漏れ電流が低減していた。また、ＭＣＺ基板に電子線を照射し、プロトンを注入しない例と比較しても、ＭＣＺ基板を用いた半導体装置１００は漏れ電流が低減していた。
【０１０４】
なお、半導体基板１０は、平均酸素濃度が、１．０×１０１６／ｃｍ３以上、１．０×１０１８／ｃｍ３以下の基板であってもよい。これによっても、ＭＣＺ基板と同様の効果を奏する。半導体基板１０の平均酸素濃度は、３．０×１０１６／ｃｍ３以上、５．０×１０１７／ｃｍ３以下であってもよい。
【０１０５】
また、半導体基板１０は、平均炭素濃度が１．０×１０１４／ｃｍ３以上、３．０×１０１５／ｃｍ３以下の基板であってもよい。また、平均酸素濃度および平均炭素濃度の双方が上述した範囲内の基板であってもよい。
【０１０６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【０１０７】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【０１０８】
１０・・・半導体基板、１２・・・表面側領域、１４・・・ドリフト領域、２０・・・ＦＳ領域、２１、２３、１１０、１１２・・・分布、３０・・・ピーク領域、３２・・・高濃度領域、３４・・・低濃度領域、４０・・・ピーク、４２・・・増加部、４４・・・減少部、４６・・・欠陥領域、５０・・・トランジスタ領域、５２・・・コレクタ領域、５４・・・ゲートトレンチ、５６・・・エミッタトレンチ、５８・・・エミッタ領域、６２・・・蓄積領域、６４・・・カソード領域、６８・・・絶縁膜、７０・・・ダイオード領域、７２・・・注入位置、７４・・・マスク、１００・・・半導体装置、１０２・・・表面側電極、１０４・・・裏面側電極、２００・・・半導体装置
【図１】
2018137454.tif 000004
【図２Ａ】
2018137454.tif 000005
【図２Ｂ】
2018137454.tif 000006
【図３】
2018137454.tif 000007
【図４】
2018137454.tif 000008
【図５】
2018137454.tif 000009
【図６】
2018137454.tif 000010
【図７】
2018137454.tif 000011
【図８】
2018137454.tif 000012
【図９】
2018137454.tif 000013
【図１０Ａ】
2018137454.tif 000014
【図１０Ｂ】
2018137454.tif 000015
【図１０Ｃ】
2018137454.tif 000016
【図１０Ｄ】
2018137454.tif 000017
【図１０Ｅ】
2018137454.tif 000018
【図１０Ｆ】
2018137454.tif 000019
【図１１】
2018137454.tif 000020
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
不純物がドープされた半導体基板を備え、
前記半導体基板は、
前記半導体基板の裏面側に配置され、水素濃度が１以上のピークを有するピーク領域と、
前記ピーク領域よりも表面側に配置され、ドナー濃度の分布が前記１以上のピークよりもなだらかな高濃度領域と、
前記高濃度領域よりも表面側に配置され、前記高濃度領域よりもドナー濃度が低い低濃度領域と
を有し、
前記高濃度領域の前記水素濃度は、前記ピーク領域において最も前記高濃度領域側のピークの前記水素濃度より低く、且つ、前記ピーク領域における前記半導体基板の表面側の端部から前記半導体基板の表面側に向かって減少し続け、
前記高濃度領域は、裏面側から表面側に向かって前記ドナー濃度が減少する減少部を有する
半導体装置。
【請求項２】
前記半導体基板の裏面側から表面側に向かう前記高濃度領域の前記ドナー濃度の分布が、極大を有する
請求項１に記載の半導体装置。
【請求項３】
前記半導体基板は、ドリフト領域を有し、
前記低濃度領域は、前記ドリフト領域に含まれる
請求項１または２に記載の半導体装置。
【請求項４】
前記高濃度領域の深さ方向における長さは、前記ピーク領域の深さ方向における長さよりも長い
請求項１から３のいずれか一項に記載の半導体装置。
【請求項５】
前記高濃度領域におけるキャリアライフタイムは、前記低濃度領域におけるキャリアライフタイムよりも長い
請求項１から４のいずれか一項に記載の半導体装置。
【請求項６】
前記低濃度領域にヘリウムが含まれる
請求項５に記載の半導体装置。
【請求項７】
前記高濃度領域のピークとピークの間にヘリウムが含まれる
請求項１から４のいずれか一項に記載の半導体装置。
【請求項８】
前記半導体基板は、トランジスタが形成されるトランジスタ領域と、ダイオードが形成されるダイオード領域とを有し、
前記ダイオード領域に、前記高濃度領域が形成されており、
前記トランジスタ領域には、前記高濃度領域が形成されていない
請求項１から７のいずれか一項に記載の半導体装置。
【請求項９】
前記高濃度領域の深さ方向における長さが５μｍ以上である
請求項１から８のいずれか一項に記載の半導体装置。
【請求項１０】
前記高濃度領域における前記ドナー濃度の最大値は、前記低濃度領域における前記ドナー濃度の１．２倍以上である
請求項１から９のいずれか一項に記載の半導体装置。
【請求項１１】
前記１以上のピークのうち、最も表面側のピークのドナー濃度は５×１０１４／ｃｍ３より大きい
請求項１から１０のいずれか一項に記載の半導体装置。
【請求項１２】
前記半導体基板がＭＣＺ基板である
請求項１から１１のいずれか一項に記載の半導体装置。
【請求項１３】
前記半導体基板における平均酸素濃度が１．０×１０１６／ｃｍ３以上、１．０×１０１８／ｃｍ３以下である
請求項１から１１のいずれか一項に記載の半導体装置。
【請求項１４】
前記半導体基板は、前記半導体基板の表面から深さ方向に延伸して形成された欠陥領域を更に備える
請求項１から１３のいずれか一項に記載の半導体装置。
【請求項１５】
前記欠陥領域の一部と、前記高濃度領域の一部とが深さ方向において同一の位置に形成されている
請求項１４に記載の半導体装置。
【請求項１６】
前記欠陥領域の先端は、前記ピーク領域において最も前記半導体基板の表面側に設けられた前記ピークよりも、前記半導体基板の裏面側まで延伸している
請求項１５に記載の半導体装置。
【請求項１７】
前記欠陥領域の先端が、前記ピーク領域におけるいずれかの前記ピークと深さ方向において同一の位置に形成されている
請求項１５に記載の半導体装置。
【請求項１８】
前記半導体基板は、前記半導体基板の裏面から深さ方向に延伸して形成された欠陥領域を更に備える
請求項１から１３のいずれか一項に記載の半導体装置。
【請求項１９】
前記欠陥領域は、前記高濃度領域よりも前記半導体基板の表面側まで延伸している
請求項１８に記載の半導体装置。
【請求項２０】
前記高濃度領域の深さ方向における長さが２０μｍ以上である
請求項１から１９のいずれか一項に記載の半導体装置。
【請求項２１】
前記ピーク領域における１以上のピークのうち最も前記高濃度領域側のピークと前記高濃度領域との境界におけるドナー濃度が、前記低濃度領域におけるドナー濃度よりも高い
請求項１から２０のいずれか一項に記載の半導体装置。
【請求項２２】
半導体装置の製造方法であって、
半導体基板の裏面側からプロトンをドープする段階であって、前記半導体基板の裏面側に、水素濃度が１以上のピークを有するピーク領域を形成する段階と、
前記半導体基板の深さ方向に延伸する欠陥領域を形成する段階と、
前記プロトンをドープする段階より後であって、且つ、前記欠陥領域を形成する段階より後に前記半導体基板をアニールする段階と
を備え、
前記アニールする段階において、前記プロトンをドープする段階における前記プロトンの飛程領域よりも奥に水素を拡散させることで、裏面側から表面側に向かってドナー濃度が減少する減少部を有し、且つ、前記ピーク領域において最も前記半導体基板の表面側のピークの前記水素濃度より低い水素濃度を有し、且つ、前記水素濃度が前記ピーク領域における前記半導体基板の表面側の端部から前記半導体基板の表面側に向かって減少し続ける高濃度領域を形成し、
前記半導体基板は、前記高濃度領域よりも表面側に配置され、前記高濃度領域よりもドナー濃度が低い低濃度領域を有する製造方法。
【請求項２３】
前記アニールする段階において、前記半導体基板の裏面側から表面側に向かう前記ドナー濃度の分布が極大を有する前記高濃度領域を形成する
請求項２２に記載の製造方法。
【請求項２４】
前記欠陥領域を形成する段階において、前記半導体基板にヘリウムを注入する
請求項２２または２３に記載の半導体装置の製造方法。
【請求項２５】
前記欠陥領域を形成する段階において、前記半導体基板に、２０ｋＧｙ以上、１５００ｋＧｙ以下の電子線を照射する
請求項２２または２３に記載の半導体装置の製造方法。
【請求項２６】
前記欠陥領域を形成する段階において、前記半導体基板の表面または裏面から、前記半導体基板の予め定められた深さに欠陥生成物質を注入することで、前記半導体基板の表面または裏面から前記欠陥生成物質の注入位置まで延伸する前記欠陥領域を形成する
請求項２２または２３に記載の半導体装置の製造方法。
【請求項２７】
前記半導体基板は、トランジスタが形成されるトランジスタ領域と、ダイオードが形成されるダイオード領域とを有し、
前記欠陥領域を形成する段階において、前記トランジスタ領域の少なくとも一部をマスクして前記欠陥生成物質を注入する
請求項２６に記載の半導体装置の製造方法。
【請求項２８】
前記ダイオード領域に前記高濃度領域を形成し、
前記トランジスタ領域には、前記高濃度領域を形成しない
請求項２７に記載の半導体装置の製造方法。
【請求項２９】
前記プロトンのドープ量が１．０×１０１４／ｃｍ２以上である
請求項２２から２８のいずれか一項に記載の半導体装置の製造方法。